(57)【特許請求の範囲】
【請求項１】
フィルム基板の少なくとも片面に酸化物誘電体膜層と金属吸収膜層が交互に積層されて成る吸収型多層膜を具備し、かつ、この吸収型多層膜がグラデーション濃度分布を有する吸収型多層膜ＮＤフィルターの製造装置において、
真空ポンプを備えたスパッタリング室と、
スパッタリング室に隣接して設けられ、かつ、複数のシート状フィルム基板が収容されると共に、上記スパッタリング室を大気中に開放することなくスパッタリング室へのシート状フィルム基板の出し入れを可能にする単一若しくは一対のロードロック室と、
上記シート状フィルム基板を保持してロードロック室からスパッタリング室へ搬入させると共に、スパッタリング室内において搬入したシート状フィルム基板の搬送方向を反転可能に搬送し、かつ、スパッタリング室内において成膜処理されたシート状フィルム基板を同一若しくは他のロードロック室へ搬出させる複数のホルダーとを備えると共に、
上記スパッタリング室内にはシート状フィルム基板の搬送方向に沿って二つのスパッタリングカソードとイオンビーム発生装置が配置され、かつ、スパッタリングカソードの一方には酸化物誘電体膜層を形成するためのターゲットが取り付けられ、他方には金属吸収膜層を形成するためのターゲットが取り付けられており、
スパッタリング室内を搬送されるシート状フィルム基板に対してスパッタリングカソードにより酸化物誘電体膜層と金属吸収膜層を順次成膜し、かつ、イオンビーム発生装置でアルゴンと酸素の混合イオンビームを発生させてこのイオンビームを成膜後の上記金属吸収膜層の一部に照射し、照射部位の透過率が非照射部位より高くなって照射したイオンビームの周辺部から中心部に向かって金属吸収膜層の消衰係数を連続的に減少させると共に、シート状フィルム基板の搬送方向を反転させながら酸化物誘電体膜層と金属吸収膜層の成膜並びに成膜された金属吸収膜層へのイオンビーム照射の各工程を繰り返して、酸化物誘電体膜層と金属吸収膜層が交互に積層されかつ金属吸収膜層の上記照射部位がグラデーション濃度分布を有している吸収型多層膜を形成することを特徴とするグラデーション濃度分布を有する吸収型多層膜ＮＤフィルターの製造装置。
【請求項２】
フィルム基板の少なくとも片面に酸化物誘電体膜層と金属吸収膜層が交互に積層されて成る吸収型多層膜を具備し、かつ、この吸収型多層膜がグラデーション濃度分布を有する吸収型多層膜ＮＤフィルターの製造装置において、
真空ポンプを備えたスパッタリング室と、
スパッタリング室内に設けられ帯状フィルム基板の巻取りと巻出しをする第一ロール並びに第二ロールと、第一ロールと第二ロール間の搬送路中に設けられ帯状フィルム基板が巻き付けられるキャンロールと、キャンロールの外周面に沿って設けられた二つのスパッタリングカソードと少なくとも一つのイオンビーム発生装置とを備え、
スパッタリングカソードの一方には酸化物誘電体膜層を形成するためのターゲットが取り付けられ、他方には金属吸収膜層を形成するためのターゲットが取り付けられており、
第一ロールまたは第二ロールから巻出されてキャンロール外周面に沿って搬送される帯状フィルム基板に対し一方のスパッタリングカソードにより酸化物誘電体膜層を成膜しながら第二ロールまたは第一ロールにより必要量の帯状フィルム基板を巻き取った後、第一ロール、第二ロール並びにキャンロールの各回転方向を反転させかつキャンロール外周面に沿って搬送される帯状フィルム基板に対し他方のスパッタリングカソードにより金属吸収膜層を成膜すると共に、イオンビーム発生装置でアルゴンと酸素の混合イオンビームを発生させてこのイオンビームを成膜後の金属吸収膜層の一部に照射し、照射部位の透過率が非照射部位より高くなって照射したイオンビームの周辺部から中心部に向かって金属吸収膜層の消衰係数を連続的に減少させながら第一ロールまたは第二ロールにより巻取り、以下、これ等一連の工程を繰り返して、酸化物誘電体膜層と金属吸収膜層が交互に積層されかつ金属吸収膜層の上記照射部位がグラデーション濃度分布を有している吸収型多層膜を形成することを特徴とするグラデーション濃度分布を有する吸収型多層膜ＮＤフィルターの製造装置。
【請求項３】
第一ロールとキャンロール間並びに第二ロールとキャンロール間に複数のガイドロールがそれぞれ設けられると共に、第一ロール側のガイドロールと第二ロール側のガイドロールを搬送される帯状フィルム基板に対して酸素を含むイオンビームを照射させるイオンビーム発生装置がそれぞれ設けられ、かつ、第一ロール側のガイドロールとスパッタリングカソード間並びに第二ロール側のガイドロールとスパッタリングカソード間にキャンロールの外周面に沿って搬送される帯状フィルム基板に対して酸素を含むイオンビームを照射させるイオンビーム発生装置がそれぞれ設けられていることを特徴とする請求項２に記載のグラデーション濃度分布を有する吸収型多層膜ＮＤフィルターの製造装置。
【請求項４】
搬送されるフィルム基板の幅方向に沿って複数のイオンビーム発生装置が並んで設けられていることを特徴とする請求項１〜３のいずれかに記載のグラデーション濃度分布を有する吸収型多層膜ＮＤフィルターの製造装置。
【請求項５】
請求項１に記載の製造装置を用いてグラデーション濃度分布を有する吸収型多層膜ＮＤフィルターを製造する方法において、
ロードロック室内に収容されたシート状フィルム基板をホルダーにて保持させる第一工程と、
真空排気されたスパッタリング室内にホルダーにて保持されたシート状フィルム基板を搬入させる第二工程と、
スパッタリング室内を搬送される上記シート状フィルム基板に対して二つのスパッタリングカソードにより酸化物誘電体膜層と金属吸収膜層を順次成膜し、かつ、イオンビーム発生装置でアルゴンと酸素の混合イオンビームを発生させてこのイオンビームを成膜後の金属吸収膜層の一部に照射し、照射部位の透過率が非照射部位より高くなって照射したイオンビームの周辺部から中心部に向かって金属吸収膜層の消衰係数を連続的に減少させる第三工程と、
シート状フィルム基板の搬送方向を反転させながら酸化物誘電体膜層と金属吸収膜層の成膜並びに成膜された金属吸収膜層へのイオンビーム照射を単位とする処理を必要回繰り返して、酸化物誘電体膜層と金属吸収膜層が交互に積層されかつ金属吸収膜層の上記照射部位がグラデーション濃度分布を有している吸収型多層膜をシート状フィルム基板の表面に形成する第四工程と、
表面に吸収型多層膜が形成されたシート状フィルム基板を同一若しくは他のロードロック室へ搬出させ、ロードロック室内においてシート状フィルム基板の表裏を反転させた後、このシート状フィルム基板をホルダーにて保持させてスパッタリング室内に搬入させる第五工程と、
スパッタリング室内において上記第三工程と第四工程を繰り返してシート状フィルム基板の裏面にも吸収型多層膜を形成する第六工程と、
裏面にも吸収型多層膜が形成されたシート状フィルム基板を同一若しくは他のロードロック室へ搬出させ、かつ、表裏面に吸収型多層膜が形成されたシート状フィルム基板を打ち抜き加工してグラデーション濃度分布を有する吸収型多層膜ＮＤフィルターを得る第七工程、
を具備することを特徴とするグラデーション濃度分布を有する吸収型多層膜ＮＤフィルターの製造方法。
【請求項６】
請求項２に記載の製造装置を用いてグラデーション濃度分布を有する吸収型多層膜ＮＤフィルターを製造する方法において、
スパッタリング室内の第一ロールまたは第二ロールに帯状フィルム基板をセットする第一工程と、
スパッタリング室を真空排気した後、第一ロールまたは第二ロールにセットされた帯状フィルム基板を巻出しながらキャンロール外周面に沿って搬送させると共に、キャンロール外周面に沿って設けられた一方のスパッタリングカソードにより酸化物誘電体膜層を成膜しながら第二ロールまたは第一ロールにより巻取る第二工程と、
第二ロールまたは第一ロールへの帯状フィルム基板の巻取りが終了した後、第一ロール、第二ロール並びにキャンロールの各回転方向を反転させかつキャンロール外周面に沿って搬送される帯状フィルム基板に対し他方のスパッタリングカソードにより金属吸収膜層を成膜すると共に、イオンビーム発生装置でアルゴンと酸素の混合イオンビームを発生させてこのイオンビームを成膜後の金属吸収膜層の一部に照射し、照射部位の透過率が非照射部位より高くなって照射したイオンビームの周辺部から中心部に向かって金属吸収膜層の消衰係数を連続的に減少させながら第一ロールまたは第二ロールにより巻取る第三工程と、
上記酸化物誘電体膜層と金属吸収膜層の成膜並びに成膜された金属吸収膜層へのイオンビーム照射を単位とする処理を必要回繰り返して、酸化物誘電体膜層と金属吸収膜層が交互に積層されかつ金属吸収膜層の上記照射部位がグラデーション濃度分布を有している吸収型多層膜を帯状フィルム基板の表面に形成する第四工程と、
表面に吸収型多層膜が形成された帯状フィルム基板を第一ロールまたは第二ロールから取り外しかつ帯状フィルム基板の表裏を反転させながら第一ロールまたは第二ロールに巻付ける第五工程と、
スパッタリング室を真空排気した後、表裏を反転させて第一ロールまたは第二ロールに巻き付けられた帯状フィルム基板に対し上記第二工程〜第四工程を繰り返して帯状フィルム基板の裏面にも吸収型多層膜を形成する第六工程と、
表裏面に吸収型多層膜が形成された帯状フィルム基板を打ち抜き加工してグラデーション濃度分布を有する吸収型多層膜ＮＤフィルターを得る第七工程、
を具備することを特徴とするグラデーション濃度分布を有する吸収型多層膜ＮＤフィルターの製造方法。
【請求項７】
シート状フィルム基板または帯状フィルム基板の表裏面にそれぞれ成膜される金属吸収膜層へのイオンビームの照射位置が、シート状フィルム基板または帯状フィルム基板の表面と裏面とで幅方向にずらされていることを特徴とする請求項５または６に記載のグラデーション濃度分布を有する吸収型多層膜ＮＤフィルターの製造方法。
【請求項８】
上記金属吸収膜層が、酸化により消衰係数が低下する材料で構成されていることを特徴とする請求項５、６または７に記載のグラデーション濃度分布を有する吸収型多層膜ＮＤフィルターの製造方法。
【請求項９】
酸化により消衰係数が低下する材料が、Ｎｉ若しくはＮｉ合金であることを特徴とする請求項８に記載のグラデーション濃度分布を有する吸収型多層膜ＮＤフィルターの製造方法。
【発明の詳細な説明】
【技術分野】
【０００１】
本発明はグラデーション濃度分布を有する吸収型多層膜ＮＤフィルターに係り、特に、再現性よく安定して製造することが可能な吸収型多層膜ＮＤフィルターの製造装置とこの装置を用いた吸収型多層膜ＮＤフィルターの製造方法に関するものである。
【背景技術】
【０００２】
最近、可視域の透過光を減衰させるＮＤフィルターが多用されるようになってきており、この種のＮＤ（Neutral Density Filter）フィルターには、入射光を反射して減衰させる反射型ＮＤフィルターと、入射光を吸収して減衰させる吸収型ＮＤフィルターが知られている。また、反射光が問題となるレンズ光学系にＮＤフィルターを組み込む場合には一般に吸収型ＮＤフィルターが用いられ、この吸収型ＮＤフィルターには、基板自体に吸収物質を混ぜ（色ガラスＮＤフィルター）あるいは吸収物質を塗布するタイプと、基板自体に吸収はなくその表面に形成された薄膜に吸収があるタイプとが存在する。また、後者の場合、薄膜表面の反射を防ぐため上記薄膜を多層膜で構成し、透過光を減衰させる機能と共に反射防止の効果を持たせた吸収型多層膜ＮＤフィルターも知られている。
【０００３】
ところで、小型で薄型のデジタルカメラに用いられる上記吸収型多層膜ＮＤフィルターにおいては、組込みスペースが狭いことから基板自体を薄くする必要があり、樹脂フィルムが最適な基板とされている。そして、この種の吸収型多層膜ＮＤフィルターとして、特許文献１にはＳｉＯ２等の酸化物誘電体膜層とＮｉ等の金属吸収膜層から成る吸収型多層膜ＮＤフィルターが開示されている。
【０００４】
他方、動画を撮影するビデオカメラにおいては入射光量が逐次変化する。このため、ビデオカメラに用いられるＮＤフィルターには、入射光量に応じて透過光量を可変にできる機能が求められている。そして、このような要望に対応するには、光軸中心から半径方向に亘って徐々にその透過率が低くなるグラデーション濃度分布を有するＮＤフィルターが必要となり、グラデーション濃度分布を有するＮＤフィルターを最適な透過光量になる濃度位置まで移動させて使用することにより解決することができる。すなわち、入射光量が高いときにはＮＤフィルターの濃度の濃い部分（透過率が低い部分）を光軸上に移動させて使用し、入射光量が低いときにはＮＤフィルターの濃度の薄い部分（透過率が高い部分）を光軸上に移動させて使用することにより解決することができる。そして、ビデオカメラに入射する光量は常に変化しているため、グラデーション濃度分布を有するＮＤフィルターはその半径方向に亘って常に移動していることになる。
【０００５】
このようなグラデーション濃度分布を有するＮＤフィルターを製造するには概略二つの方法が知られている。例えば、特許文献２に記載されているように吸収膜成膜時にマスク等の遮蔽手段を用いて膜厚分布を発生させる方法、および、特許文献３に記載されているように吸収膜成膜中の酸素分圧を制御してその消衰係数に分布を発生させる方法である。そして、これ等方法においては、吸収膜の成膜時に、膜厚の分布や消衰係数の分布をつけて吸収膜にグラデーション濃度分布を施すものであった。
【０００６】
しかし、吸収膜の成膜時にマスク等の遮蔽手段を用いる方法は、成膜と同時に膜厚分布を発生させる方法のため複雑なマスクや動作機構が必要となり、かつ、マスク等遮蔽手段の存在により良質な吸収膜が得られ難い問題が存在した。他方、成膜中の酸素分圧を制御して吸収膜の消衰係数に分布を発生させる方法では、フィルム基板から発生するガスの影響を受け易いことから再現性の維持が難しく、かつ、排気ポンプの能力が経時的に低下し易い問題を有していた。
【特許文献１】特開２００６−１７８３９５号公報
【特許文献２】特開２００５−３４５７４７号公報
【特許文献３】特開２００４−２１２４６２号公報
【発明の開示】
【発明が解決しようとする課題】
【０００７】
本発明は、このような問題点に着目してなされたもので、その課題とするところは、再現性よく安定して製造することが可能なグラデーション分布を有する吸収型多層膜ＮＤフィルターの製造装置とこの装置を用いた吸収型多層膜ＮＤフィルターの製造方法を提供することにある。
【課題を解決するための手段】
【０００８】
そこで、本発明者が鋭意研究を行った結果、均一にスパッタリング成膜された金属吸収膜層の一部に対し、酸素を含むイオンビームを照射して金属吸収膜層の一部を酸化させた場合、照射されたイオンビームの周辺部から中心部に向かって金属吸収膜層における酸化の程度に連続的な差異が生じ、照射されたイオンビームの周辺部から中心部に向かって金属吸収膜層の消衰係数が連続的に減少して金属吸収膜層の透過率に分布が存在することが確認された。更に、フィルム基板の片面に酸化物誘電体膜層と金属吸収膜層を順次スパッタリング成膜し、成膜後の上記金属吸収膜層の一部に酸素を含むイオンビームを照射すると共に、酸化物誘電体膜層と金属吸収膜層の成膜並びに成膜された金属吸収膜層へのイオンビーム照射を繰り返して酸化物誘電体膜層と金属吸収膜層が交互に積層された吸収型多層膜を形成して研究を続行したところ、イオンビームの照射により透過率が高くなった金属吸収膜層の領域とイオンビームが照射されていない領域との境界部を打ち抜くことにより、グラデーション分布を有する吸収型多層膜ＮＤフィルターが再現性よく安定して製造されることを発見するに至った。本発明はこのような技術的発見により完成されている。
【００１０】
すなわち、請求項１に係る発明は、
フィルム基板の少なくとも片面に酸化物誘電体膜層と金属吸収膜層が交互に積層されて成る吸収型多層膜を具備し、かつ、この吸収型多層膜がグラデーション濃度分布を有する吸収型多層膜ＮＤフィルターの製造装置を前提とし、
真空ポンプを備えたスパッタリング室と、
スパッタリング室に隣接して設けられ、かつ、複数のシート状フィルム基板が収容されると共に、上記スパッタリング室を大気中に開放することなくスパッタリング室へのシート状フィルム基板の出し入れを可能にする単一若しくは一対のロードロック室と、
上記シート状フィルム基板を保持してロードロック室からスパッタリング室へ搬入させると共に、スパッタリング室内において搬入したシート状フィルム基板の搬送方向を反転可能に搬送し、かつ、スパッタリング室内において成膜処理されたシート状フィルム基板を同一若しくは他のロードロック室へ搬出させる複数のホルダーとを備えると共に、
上記スパッタリング室内にはシート状フィルム基板の搬送方向に沿って二つのスパッタリングカソードとイオンビーム発生装置が配置され、かつ、スパッタリングカソードの一方には酸化物誘電体膜層を形成するためのターゲットが取り付けられ、他方には金属吸収膜層を形成するためのターゲットが取り付けられており、
スパッタリング室内を搬送されるシート状フィルム基板に対してスパッタリングカソードにより酸化物誘電体膜層と金属吸収膜層を順次成膜し、かつ、イオンビーム発生装置でアルゴンと酸素の混合イオンビームを発生させてこのイオンビームを成膜後の上記金属吸収膜層の一部に照射し、照射部位の透過率が非照射部位より高くなって照射したイオンビームの周辺部から中心部に向かって金属吸収膜層の消衰係数を連続的に減少させると共に、シート状フィルム基板の搬送方向を反転させながら酸化物誘電体膜層と金属吸収膜層の成膜並びに成膜された金属吸収膜層へのイオンビーム照射の各工程を繰り返して、酸化物誘電体膜層と金属吸収膜層が交互に積層されかつ金属吸収膜層の上記照射部位がグラデーション濃度分布を有している吸収型多層膜を形成することを特徴とし、
請求項２に係る発明は、
フィルム基板の少なくとも片面に酸化物誘電体膜層と金属吸収膜層が交互に積層されて成る吸収型多層膜を具備し、かつ、この吸収型多層膜がグラデーション濃度分布を有する吸収型多層膜ＮＤフィルターの製造装置を前提とし、
真空ポンプを備えたスパッタリング室と、
スパッタリング室内に設けられ帯状フィルム基板の巻取りと巻出しをする第一ロール並びに第二ロールと、第一ロールと第二ロール間の搬送路中に設けられ帯状フィルム基板が巻き付けられるキャンロールと、キャンロールの外周面に沿って設けられた二つのスパッタリングカソードと少なくとも一つのイオンビーム発生装置とを備え、
スパッタリングカソードの一方には酸化物誘電体膜層を形成するためのターゲットが取り付けられ、他方には金属吸収膜層を形成するためのターゲットが取り付けられており、
第一ロールまたは第二ロールから巻出されてキャンロール外周面に沿って搬送される帯状フィルム基板に対し一方のスパッタリングカソードにより酸化物誘電体膜層を成膜しながら第二ロールまたは第一ロールにより必要量の帯状フィルム基板を巻き取った後、第一ロール、第二ロール並びにキャンロールの各回転方向を反転させかつキャンロール外周面に沿って搬送される帯状フィルム基板に対し他方のスパッタリングカソードにより金属吸収膜層を成膜すると共に、イオンビーム発生装置でアルゴンと酸素の混合イオンビームを発生させてこのイオンビームを成膜後の金属吸収膜層の一部に照射し、照射部位の透過率が非照射部位より高くなって照射したイオンビームの周辺部から中心部に向かって金属吸収膜層の消衰係数を連続的に減少させながら第一ロールまたは第二ロールにより巻取り、以下、これ等一連の工程を繰り返して、酸化物誘電体膜層と金属吸収膜層が交互に積層されかつ金属吸収膜層の上記照射部位がグラデーション濃度分布を有している吸収型多層膜を形成することを特徴とする。
【００１１】
また、請求項３に係る発明は、
請求項２に記載の発明に係るグラデーション濃度分布を有する吸収型多層膜ＮＤフィルターの製造装置を前提とし、
第一ロールとキャンロール間並びに第二ロールとキャンロール間に複数のガイドロールがそれぞれ設けられると共に、第一ロール側のガイドロールと第二ロール側のガイドロールを搬送される帯状フィルム基板に対して酸素を含むイオンビームを照射させるイオンビーム発生装置がそれぞれ設けられ、かつ、第一ロール側のガイドロールとスパッタリングカソード間並びに第二ロール側のガイドロールとスパッタリングカソード間にキャンロールの外周面に沿って搬送される帯状フィルム基板に対して酸素を含むイオンビームを照射させるイオンビーム発生装置がそれぞれ設けられていることを特徴とし、
請求項４に係る発明は、
請求項１〜３のいずれかに記載の発明に係るグラデーション濃度分布を有する吸収型多層膜ＮＤフィルターの製造装置を前提とし、
搬送されるフィルム基板の幅方向に沿って複数のイオンビーム発生装置が並んで設けられていることを特徴とする。
【００１２】
次に、請求項５に係る発明は、
請求項１に記載の製造装置を用いてグラデーション濃度分布を有する吸収型多層膜ＮＤフィルターを製造する方法を前提とし、
ロードロック室内に収容されたシート状フィルム基板をホルダーにて保持させる第一工程と、
真空排気されたスパッタリング室内にホルダーにて保持されたシート状フィルム基板を搬入させる第二工程と、
スパッタリング室内を搬送される上記シート状フィルム基板に対して二つのスパッタリングカソードにより酸化物誘電体膜層と金属吸収膜層を順次成膜し、かつ、イオンビーム発生装置でアルゴンと酸素の混合イオンビームを発生させてこのイオンビームを成膜後の金属吸収膜層の一部に照射し、照射部位の透過率が非照射部位より高くなって照射したイオンビームの周辺部から中心部に向かって金属吸収膜層の消衰係数を連続的に減少させる第三工程と、
シート状フィルム基板の搬送方向を反転させながら酸化物誘電体膜層と金属吸収膜層の成膜並びに成膜された金属吸収膜層へのイオンビーム照射を単位とする処理を必要回繰り返して、酸化物誘電体膜層と金属吸収膜層が交互に積層されかつ金属吸収膜層の上記照射部位がグラデーション濃度分布を有している吸収型多層膜をシート状フィルム基板の表面に形成する第四工程と、
表面に吸収型多層膜が形成されたシート状フィルム基板を同一若しくは他のロードロック室へ搬出させ、ロードロック室内においてシート状フィルム基板の表裏を反転させた後、このシート状フィルム基板をホルダーにて保持させてスパッタリング室内に搬入させる第五工程と、
スパッタリング室内において上記第三工程と第四工程を繰り返してシート状フィルム基板の裏面にも吸収型多層膜を形成する第六工程と、
裏面にも吸収型多層膜が形成されたシート状フィルム基板を同一若しくは他のロードロック室へ搬出させ、かつ、表裏面に吸収型多層膜が形成されたシート状フィルム基板を打ち抜き加工してグラデーション濃度分布を有する吸収型多層膜ＮＤフィルターを得る第七工程、
を具備することを特徴とし、
請求項６に係る発明は、
請求項２に記載の製造装置を用いてグラデーション濃度分布を有する吸収型多層膜ＮＤフィルターを製造する方法を前提とし、
スパッタリング室内の第一ロールまたは第二ロールに帯状フィルム基板をセットする第一工程と、
スパッタリング室を真空排気した後、第一ロールまたは第二ロールにセットされた帯状フィルム基板を巻出しながらキャンロール外周面に沿って搬送させると共に、キャンロール外周面に沿って設けられた一方のスパッタリングカソードにより酸化物誘電体膜層を成膜しながら第二ロールまたは第一ロールにより巻取る第二工程と、
第二ロールまたは第一ロールへの帯状フィルム基板の巻取りが終了した後、第一ロール、第二ロール並びにキャンロールの各回転方向を反転させかつキャンロール外周面に沿って搬送される帯状フィルム基板に対し他方のスパッタリングカソードにより金属吸収膜層を成膜すると共に、イオンビーム発生装置でアルゴンと酸素の混合イオンビームを発生させてこのイオンビームを成膜後の金属吸収膜層の一部に照射し、照射部位の透過率が非照射部位より高くなって照射したイオンビームの周辺部から中心部に向かって金属吸収膜層の消衰係数を連続的に減少させながら第一ロールまたは第二ロールにより巻取る第三工程と、
上記酸化物誘電体膜層と金属吸収膜層の成膜並びに成膜された金属吸収膜層へのイオンビーム照射を単位とする処理を必要回繰り返して、酸化物誘電体膜層と金属吸収膜層が交互に積層されかつ金属吸収膜層の上記照射部位がグラデーション濃度分布を有している吸収型多層膜を帯状フィルム基板の表面に形成する第四工程と、
表面に吸収型多層膜が形成された帯状フィルム基板を第一ロールまたは第二ロールから取り外しかつ帯状フィルム基板の表裏を反転させながら第一ロールまたは第二ロールに巻付ける第五工程と、
スパッタリング室を真空排気した後、表裏を反転させて第一ロールまたは第二ロールに巻き付けられた帯状フィルム基板に対し上記第二工程〜第四工程を繰り返して帯状フィルム基板の裏面にも吸収型多層膜を形成する第六工程と、
表裏面に吸収型多層膜が形成された帯状フィルム基板を打ち抜き加工してグラデーション濃度分布を有する吸収型多層膜ＮＤフィルターを得る第七工程、
を具備することを特徴とする。
【００１３】
また、請求項７に係る発明は、
請求項５または６に記載の発明に係るグラデーション濃度分布を有する吸収型多層膜ＮＤフィルターの製造方法を前提とし、
シート状フィルム基板または帯状フィルム基板の表裏面にそれぞれ成膜される金属吸収膜層へのイオンビームの照射位置が、シート状フィルム基板または帯状フィルム基板の表面と裏面とで幅方向にずらされていることを特徴とし、
請求項８に係る発明は、
請求項５、６または７に記載の発明に係るグラデーション濃度分布を有する吸収型多層膜ＮＤフィルターの製造方法を前提とし、
上記金属吸収膜層が、酸化により消衰係数が低下する材料で構成されていることを特徴とし、
請求項９に係る発明は、
請求項８に記載の発明に係るグラデーション濃度分布を有する吸収型多層膜ＮＤフィルターの製造方法を前提とし、
酸化により消衰係数が低下する材料が、Ｎｉ若しくはＮｉ合金であることを特徴とする。
【発明の効果】
【００１５】
請求項１に記載の発明に係る吸収型多層膜ＮＤフィルターの製造装置によれば、
スパッタリング室内を搬送されるシート状フィルム基板に対してスパッタリングカソードにより酸化物誘電体膜層と金属吸収膜層を順次成膜し、かつ、イオンビーム発生装置でアルゴンと酸素の混合イオンビームを発生させてこのイオンビームを成膜後の上記金属吸収膜層の一部に照射し、照射部位の透過率が非照射部位より高くなって照射したイオンビームの周辺部から中心部に向かって金属吸収膜層の消衰係数を連続的に減少させると共に、シート状フィルム基板の搬送方向を反転させながら酸化物誘電体膜層と金属吸収膜層の成膜並びに成膜された金属吸収膜層へのイオンビーム照射の各工程を繰り返して、酸化物誘電体膜層と金属吸収膜層が交互に積層されかつ金属吸収膜層の上記照射部位がグラデーション濃度分布を有している吸収型多層膜を形成しているため、グラデーション濃度分布を有する吸収型多層膜ＮＤフィルターを再現性よく製造することが可能となり、
また、請求項２に記載の発明に係る吸収型多層膜ＮＤフィルターの製造装置においても、
第一ロールまたは第二ロールから巻出されてキャンロール外周面に沿って搬送される帯状フィルム基板に対し一方のスパッタリングカソードにより酸化物誘電体膜層を成膜しながら第二ロールまたは第一ロールにより必要量の帯状フィルム基板を巻き取った後、第一ロール、第二ロール並びにキャンロールの各回転方向を反転させかつキャンロール外周面に沿って搬送される帯状フィルム基板に対し他方のスパッタリングカソードにより金属吸収膜層を成膜すると共に、イオンビーム発生装置でアルゴンと酸素の混合イオンビームを発生させこのイオンビームを成膜後の金属吸収膜層の一部に照射し、照射部位の透過率が非照射部位より高くなって照射したイオンビームの周辺部から中心部に向かって金属吸収膜層の消衰係数を連続的に減少させながら第一ロールまたは第二ロールにより巻取り、以下、これ等一連の工程を繰り返して、酸化物誘電体膜層と金属吸収膜層が交互に積層されかつ金属吸収膜層の上記照射部位がグラデーション濃度分布を有している吸収型多層膜を形成しているため、グラデーション濃度分布を有する吸収型多層膜ＮＤフィルターを再現性よく製造することが可能となる。
【００１６】
次に、請求項５に記載の発明に係る吸収型多層膜ＮＤフィルターの製造方法によれば、
ロードロック室内に収容されたシート状フィルム基板をホルダーにて保持させる第一工程と、
真空排気されたスパッタリング室内にホルダーにて保持されたシート状フィルム基板を搬入させる第二工程と、
スパッタリング室内を搬送される上記シート状フィルム基板に対して二つのスパッタリングカソードにより酸化物誘電体膜層と金属吸収膜層を順次成膜し、かつ、イオンビーム発生装置でアルゴンと酸素の混合イオンビームを発生させてこのイオンビームを成膜後の金属吸収膜層の一部に照射し、照射部位の透過率が非照射部位より高くなって照射したイオンビームの周辺部から中心部に向かって金属吸収膜層の消衰係数を連続的に減少させる第三工程と、
シート状フィルム基板の搬送方向を反転させながら酸化物誘電体膜層と金属吸収膜層の成膜並びに成膜された金属吸収膜層へのイオンビーム照射を単位とする処理を必要回繰り返して、酸化物誘電体膜層と金属吸収膜層が交互に積層されかつ金属吸収膜層の上記照射部位がグラデーション濃度分布を有している吸収型多層膜をシート状フィルム基板の表面に形成する第四工程と、
表面に吸収型多層膜が形成されたシート状フィルム基板を同一若しくは他のロードロック室へ搬出させ、ロードロック室内においてシート状フィルム基板の表裏を反転させた後、このシート状フィルム基板をホルダーにて保持させてスパッタリング室内に搬入させる第五工程と、
スパッタリング室内において上記第三工程と第四工程を繰り返してシート状フィルム基板の裏面にも吸収型多層膜を形成する第六工程と、
裏面にも吸収型多層膜が形成されたシート状フィルム基板を同一若しくは他のロードロック室へ搬出させ、かつ、表裏面に吸収型多層膜が形成されたシート状フィルム基板を打ち抜き加工してグラデーション濃度分布を有する吸収型多層膜ＮＤフィルターを得る第七工程、
を具備しており、
また、請求項６に記載の発明に係る吸収型多層膜ＮＤフィルターの製造方法においても、
スパッタリング室内の第一ロールまたは第二ロールに帯状フィルム基板をセットする第一工程と、
スパッタリング室を真空排気した後、第一ロールまたは第二ロールにセットされた帯状フィルム基板を巻出しながらキャンロール外周面に沿って搬送させると共に、キャンロール外周面に沿って設けられた一方のスパッタリングカソードにより酸化物誘電体膜層を成膜しながら第二ロールまたは第一ロールにより巻取る第二工程と、
第二ロールまたは第一ロールへの帯状フィルム基板の巻取りが終了した後、第一ロール、第二ロール並びにキャンロールの各回転方向を反転させかつキャンロール外周面に沿って搬送される帯状フィルム基板に対し他方のスパッタリングカソードにより金属吸収膜層を成膜すると共に、イオンビーム発生装置でアルゴンと酸素の混合イオンビームを発生させてこのイオンビームを成膜後の金属吸収膜層の一部に照射し、照射部位の透過率が非照射部位より高くなって照射したイオンビームの周辺部から中心部に向かって金属吸収膜層の消衰係数を連続的に減少させながら第一ロールまたは第二ロールにより巻取る第三工程と、
上記酸化物誘電体膜層と金属吸収膜層の成膜並びに成膜された金属吸収膜層へのイオンビーム照射を単位とする処理を必要回繰り返して、酸化物誘電体膜層と金属吸収膜層が交互に積層されかつ金属吸収膜層の上記照射部位がグラデーション濃度分布を有している吸収型多層膜を帯状フィルム基板の表面に形成する第四工程と、
表面に吸収型多層膜が形成された帯状フィルム基板を第一ロールまたは第二ロールから取り外しかつ帯状フィルム基板の表裏を反転させながら第一ロールまたは第二ロールに巻付ける第五工程と、
スパッタリング室を真空排気した後、表裏を反転させて第一ロールまたは第二ロールに巻き付けられた帯状フィルム基板に対し上記第二工程〜第四工程を繰り返して帯状フィルム基板の裏面にも吸収型多層膜を形成する第六工程と、
表裏面に吸収型多層膜が形成された帯状フィルム基板を打ち抜き加工してグラデーション濃度分布を有する吸収型多層膜ＮＤフィルターを得る第七工程、
を具備しているため、グラデーション濃度分布を有する吸収型多層膜ＮＤフィルターを再現性よく安定して製造することが可能となる。
【発明を実施するための最良の形態】
【００１７】
以下、本発明の実施の形態について図面を用いて詳細に説明する。
（１）吸収型多層膜ＮＤフィルターの膜構造
まず、波長４００〜７００ｎｍにおける平均透過率が６．３％である吸収型多層膜ＮＤフィルターの膜構造（表１参照）を設計した。設計された吸収型多層膜ＮＤフィルターの分光透過率を図５に示す。尚、ＮＤフィルターの分光透過特性は自記分光光度計（日本分光社製  Ｖ５７０）を用いて行った。
【００１８】
そして、グラデーション濃度分布を有する本発明の吸収型多層膜ＮＤフィルターは、以下に説明する本発明の製造装置を用いて平均透過率が６．３％の吸収型多層膜ＮＤフィルターを基本として製造されている。
【００１９】
【表１】
0005051361.tif 000002
（２）吸収型多層膜ＮＤフィルターを製造する第一の製造装置
本発明に係る吸収型多層膜ＮＤフィルターを製造する第一の製造装置は、一般的にロードロック式、インターバック式、連続式等と呼ばれるもので、シート形状に切断された基板（シート状フィルム基板）面にスパッタリングによる成膜を施す装置であり、例えば、図１に示すような構造を有している。
【００２０】
すなわち、本発明に係る第一の製造装置は、図示外の真空ポンプを備えたスパッタリング室１１と、このスパッタリング室１１に隣接して設けられかつ内部に複数のシート状フィルム基板（図示せず）が収容されると共にスパッタリング室１１を大気中に開放させることなくスパッタリング室１１へのシート状フィルム基板の出し入れを可能にする単一のロードロック室１０と、上記シート状フィルム基板を保持してロードロック室１０からスパッタリング室１１へ搬入させると共にスパッタリング室１１内において搬入したシート状フィルム基板１５の搬送方向を反転可能に搬送しかつスパッタリング室１１内において成膜処理されたシート状フィルム基板１５を同一の上記ロードロック室１０へ搬出させる複数のホルダー（図示せず）とを備えている。
【００２１】
尚、図１に示した製造装置においては単一のロードロック室１０が設けられているが、スパッタリング室１１を中央にしてその両側にロードロック室をそれぞれ設ける構造にしてもよい。
【００２２】
また、上記スパッタリング室１１内にはシート状フィルム基板１５の搬送方向に沿って二つのスパッタリングカソード１３、１４とイオンビーム発生装置１２が配置されており、一方のスパッタリングカソード１４には酸化物誘電体膜層（例えばＳｉＯ２膜層）を形成するための図示外のターゲットが取り付けられ、他方のスパッタリングカソード１３には金属吸収膜層（例えばＮｉ合金層）を形成するためのターゲット（図示せず）が取り付けられている。
【００２３】
そして、図１に示すスパッタリング室１１内を図面の右から左方向へ向かって搬送されるシート状フィルム基板１５に対し二つのスパッタリングカソード１３、１４により酸化物誘電体膜層と金属吸収膜層を順次成膜し、かつ、イオンビーム発生装置１２でアルゴンと酸素の混合イオンビームを発生させてこのイオンビームを成膜後の上記金属吸収膜層の一部に照射すると共に、シート状フィルム基板の搬送方向を反転させて成膜初期の位置に戻した後、再度、シート状フィルム基板の搬送方向を反転させながら酸化物誘電体膜層と金属吸収膜層の成膜並びに成膜された金属吸収膜層へのイオンビーム照射の各工程を繰り返して、酸化物誘電体膜層と金属吸収膜層が交互に積層された吸収型多層膜をシート状フィルム基板１５の片面（表面）に形成することができる。
【００２４】
尚、表１に示すようにシート状フィルム基板１５の表裏両面に吸収型多層膜を形成するには、片面（表面）に吸収型多層膜が形成されたシート状フィルム基板１５を同一のロードロック室１０若しくは他のロードロック室（図示せず）へ搬出させ、ロードロック室内においてシート状フィルム基板の表裏を反転させた後、このシート状フィルム基板をホルダーにて保持させてスパッタリング室１１内に再度搬入させる。そして、シート状フィルム基板の裏面に対して、上述した酸化物誘電体膜層と金属吸収膜層の成膜並びに成膜された金属吸収膜層へのイオンビーム照射の各工程を繰り返して酸化物誘電体膜層と金属吸収膜層が交互に積層された吸収型多層膜を形成すればよい。
（３）吸収型多層膜ＮＤフィルターを製造する第二の製造装置
本発明に係る吸収型多層膜ＮＤフィルターを製造する第二の製造装置は、一般的にロールコータと呼ばれるもので、ロール状の基板（帯状フィルム基板）面にスパッタリングによる成膜を施す装置であり、例えば、図２に示すような構造を有している。
【００２５】
すなわち、本発明に係る第二の製造装置は、図示外の真空ポンプを備えたスパッタリング室１１と、このスパッタリング室１１内に設けられ帯状フィルム基板１６の巻取りと巻出しをする第一ロール１並びに第二ロール２と、第一ロール１と第二ロール２間の搬送路中に設けられ帯状フィルム基板１６が巻き付けられる水冷キャンロール３と、上記第一ロール１と水冷キャンロール３との間並びに第二ロール２と水冷キャンロール３との間に設けられた四つのガイドロール２１、２２、２３、２４とを備えており、かつ、第一ロール１と第二ロール２はパウダークラッチにより張力バランスが保たれている。また、水冷キャンロール３の回転により帯状フィルム基板１６の搬送方向が決められるようになっており、本明細書においては、帯状フィルム基板１６が第一ロール１から第二ロール２側に巻き取られる水冷キャンロール３の回転方向を正転方向、第二ロール２から第一ロール１側に巻き取られる水冷キャンロール３の回転方向を逆転方向と定義している。
【００２６】
また、上記スパッタリング室１１内には、水冷キャンロール３の外周面に沿って二つのスパッタリングカソード４、５が配置されており、一方のスパッタリングカソード４には酸化物誘電体膜層（例えばＳｉＯ２膜層）を形成するための図示外のターゲットが取り付けられ、他方のスパッタリングカソード５には金属吸収膜層（例えばＮｉ合金層）を形成するためのターゲット（図示せず）が取り付けられている。
【００２７】
更に、上記スパッタリング室１１内には、水冷キャンロール３の外周面に沿って二つのイオンビーム発生装置８、９が配置され、かつ、ガイドロール２１とガイドロール２２との間並びにガイドロール２３とガイドロール２４との間にも二つのイオンビーム発生装置６、７が配置されている。尚、イオンビーム発生装置については水冷キャンロール３の外周面に沿って少なくとも一つ配置されていればよい。
【００２８】
そして、帯状フィルム基板１６が第一ロール１から第二ロール２側に巻き取られる正転搬送時に、水冷キャンロール３外周面に沿って搬送される帯状フィルム基板１６に対し一方のスパッタリングカソード４により酸化物誘電体膜層（例えばＳｉＯ２膜層）を成膜しながら第二ロール２により必要量（例えば、帯状フィルム基板１６の全量）の帯状フィルム基板を巻き取った後、水冷キャンロール３の回転方向を反転させて帯状フィルム基板１６の逆転搬送時に、水冷キャンロール３外周面に沿って搬送される帯状フィルム基板１６に対し他方のスパッタリングカソード５により金属吸収膜層（例えばＮｉ合金層）を成膜すると共に、イオンビーム発生装置８とイオンビーム発生装置６でアルゴンと酸素の混合イオンビームを発生させこのイオンビームを成膜後の金属吸収膜層（例えばＮｉ合金層）の一部に照射しながら第一ロール１により巻取り、以下、これ等一連の工程を繰り返して酸化物誘電体膜層と金属吸収膜層が交互に積層された吸収型多層膜を帯状フィルム基板１６の片面（表面）に形成することができる。
【００２９】
尚、表１に示すように帯状フィルム基板１６の表裏両面に吸収型多層膜を形成するには、片面（表面）に吸収型多層膜が形成された帯状フィルム基板１６を第二ロール２から取り外し、かつ、帯状フィルム基板１６の表裏を反転させながら第一ロール１に巻き付けた後、再度、帯状フィルム基板１６の裏面に対して、上述した酸化物誘電体膜層と金属吸収膜層の成膜並びに成膜された金属吸収膜層へのイオンビーム照射の各工程を繰り返して酸化物誘電体膜層と金属吸収膜層が交互に積層された吸収型多層膜を形成すればよい。
（４）グラデーション濃度分布
上述した第一の製造装置並びに第二の製造装置のいずれの装置においても、図３に示すように金属吸収膜層（例えばＮｉ合金層）を成膜したフィルム基板１５、１６が搬送されるに伴い、酸素を含むイオンビーム２０は金属吸収膜層表面を移動しながら酸化させていき、結果としてイオンビーム２０が照射されたライン部分のみが透明になる。
【００３０】
上記金属吸収膜層のイオンビーム２０が照射されたライン部分とその周囲を拡大してみると、図４に示すように透明になったライン部分のエッジ領域は矢印方向に濃度が濃くなるグラデーション濃度分布を有している。これは、イオンビーム２０の周辺部から中心部に向かって金属吸収膜層における酸化の程度に連続的な差異が生じ、照射されたイオンビーム２０の周辺部から中心部に向かって金属吸収膜層の消衰係数が連続的に減少したことによる。そして、図４において点線３０で示す円形状の領域はグラデーション濃度分布を有する吸収型多層膜ＮＤフィルターとして利用することができる。
【００３１】
すなわち、第一の製造装置並びに第二の製造装置を用いて表裏両面に吸収型多層膜が形成されたフィルム基板１５、１６について、上記点線３０で示す領域を打ち抜き加工することによりグラデーション濃度分布を有する吸収型多層膜ＮＤフィルターを得ることができる。
【００３２】
そして、得られた吸収型多層膜ＮＤフィルターについて、照射したイオンビームの中心位置からの距離に対応した波長５５０ｎｍの透過率測定を行ったところ、図６のグラフ図に示すような結果が得られた。このときのイオンビーム半径は２０ｍｍであるが、イオンビーム中心位置から２０ｍｍ〜３０ｍｍ離れた領域間において透過率が連続的に低下していると共に、イオンビームが照射されずに酸化されていない部分に移っていることが確認される。
【００３３】
ここで、照射するイオンビームにおけるビームの広がり形状やフィルム基板とイオンビーム間の距離を適宜調整することによりグラデーション濃度分布を変えることも可能であるが、イオンビームのパワー密度を増加させてしまうとフィルム基板が溶けてしまう場合がある。また、搬送されるフィルム基板の幅方向に沿って複数のイオンビーム発生装置を並べて配置してもよい。フィルム基板の幅方向に沿ってイオンビーム発生装置を複数配置することにより、図７に示すようにグラデーション濃度分布を有する境界部分を一度に多く製造することができる。また、イオンビームには、ＤＣ（直流）イオンビームと、ＲＦ（交流）イオンビームがあり、加速電極の形状によりイオンビームを集光若しくは発散させることができ、本発明では平行若しくは集光する加速電極を用いることが好ましい。
【００３４】
次に、第一の製造装置並びに第二の製造装置を用いてフィルム基板の表裏両面に吸収型多層膜を形成する場合、フィルム基板の表裏両面にそれぞれ成膜される金属吸収膜層へのイオンビームの照射位置を一致させることにより、図８に示すようにグラデーション濃度分布が１段階である吸収型多層膜ＮＤフィルターを製造することができ、また、フィルム基板の表裏両面にそれぞれ成膜される金属吸収膜層へのイオンビームの照射位置をフィルム基板の幅方向にずらすことにより、図９に示すように２段階のグラデーション濃度分布を有する吸収型多層膜ＮＤフィルターを製造することができる。
（５）吸収型多層膜ＮＤフィルターの製造方法
次に、本発明の製造装置を用いた吸収型多層膜ＮＤフィルターの製造方法について説明する。尚、第二の製造装置（図２参照）を例に挙げて説明するが、図１に示す第一の製造装置を用いても当然のことながら吸収型多層膜ＮＤフィルターを製造することができる。
【００３５】
ａ）ターゲット
図２に示す第二の製造装置において、金属吸収膜を成膜するためのターゲットにはＮｉあるいはＮｉ合金ターゲットが例示され、酸化物誘電体膜であるＳｉＯ２を成膜するためのターゲットにはＳｉターゲットが例示される。
【００３６】
また、酸化物誘電体膜として上記ＳｉＯ２に代えＡｌ２Ｏ３も使用することができ、光学特性の波長依存性を改善するため、ＴｉＯ２、Ｎｂ２Ｏ３、Ｔａ２Ｏ５、ＨｆＯ２やＺｒＯ２を添加することも可能である。
【００３７】
また、上記金属吸収膜には、酸化により消衰係数が低下する材料であれば利用することができ、上述したＮｉあるいはＮｉ合金ターゲット以外にも、Ｔｉ、Ｔａ、Ｗ、Ｃｒから選ばれる１種あるいはこれらの合金ターゲットを使用することができる。
【００３８】
上記金属吸収膜を成膜するためのターゲット例えばＮｉ合金ターゲットは、Ａｒガスを導入するＤＣマグネトロンスパッタリングにより成膜され、一方、酸化物誘電体膜であるＳｉＯ２を成膜するためのＳｉターゲットは、Ａｒガスを導入するデュアルマグネトロンスパッタリングにより成膜され、ＳｉターゲットからＳｉＯ２を成膜するためにインピーダンスモニターにより酸素導入量を制御して成膜される。
【００３９】
また、イオンビーム発生装置にはアルゴン５０％と酸素５０％の混合ガスを導入し、加速電圧を調節しながら照射する。尚、イオンビーム発生装置は、図２において６あるいは８の位置に取り付ければよい。
【００４０】
ｂ）フィルム基板
本発明に係る吸収型多層膜ＮＤフィルターにおいて、フィルム基板の材質については特に限定されることはない。この具体例として、ポリエチレンテレフタレート（ＰＥＴ）、ポリエーテルスルフォン（ＰＥＳ）、ポリアリレート（ＰＡＲ）、ポリカーボネート（ＰＣ）、ポリオレフィン（ＰＯ）、ノルボルネンの樹脂材料から選択される樹脂フィルム単体、あるいは、これ等材料から選択された樹脂フィルム単体とこの単体片面または両面を覆うアクリル系有機膜との複合体が挙げられる。特に、ノルボルネンの樹脂材料については、代表的なものとして日本ゼオン社のゼオノア（商品名）やＪＳＲ社のアートン（商品名）等が挙げられる。
【００４１】
ｃ）吸収型多層膜の成膜
金属吸収膜を成膜するためのターゲットとしてＮｉ合金ターゲットを用い、酸化物誘電体膜であるＳｉＯ２を成膜するためのターゲットとしてＳｉターゲットを用いた場合における吸収型多層膜の成膜手順を例に挙げて説明する。
【００４２】
１）図２に示す第二の製造装置のスパッタリング室１１を１×１０−４Ｐａ程度まで排気する。
【００４３】
２）フィルム搬送速度を調整し、例えば１〜５ｍ／ｍｉｎ程度で第一ロール１から第二ロール２へ向けて帯状フィルム基板１６を正転方向に搬送する。
【００４４】
３）Ｓｉターゲットが取付けられたスパッタリングカソード４にＡｒガスを導入し、スパッタリングを行う。また、インピーダンスモニターにより酸素導入量を制御する。
【００４５】
４）フィルム速度を調節し逆転方向に搬送する。
【００４６】
５）Ｎｉ合金ターゲットが取付けられたスパッタリングカソード５にＡｒガスを導入し、スパッタリングを行いながら、イオンビーム発生装置８、６によりイオンビームを照射させてＮｉ合金膜層を酸化させる。
【００４７】
６）フィルム速度を調整し正転方向に搬送する。
【００４８】
７）Ｓｉターゲットが取付けられたスパッタリングカソード４にＡｒガスを導入し、スパッタリング成膜を行う。また、インピーダンスモニターにより酸素導入量を制御する。
【００４９】
８）フィルム速度を調整し逆転方向に搬送する。
【００５０】
９）Ｎｉ合金ターゲットが取付けられたスパッタリングカソード５にＡｒガスを導入し、スパッタリングを行いながら、イオンビーム発生装置８、６によりイオンビームを照射させてＮｉ合金膜層を酸化させる。
【００５１】
１０）フィルム速度を調整し正転方向に搬送する。
【００５２】
１１）Ｓｉターゲットが取付けられたスパッタリングカソード４にＡｒガスを導入し、スパッタリング成膜を行う。また、インピーダンスモニターにより酸素導入量を制御する。
【００５３】
１２）片面（表面）の成膜が完了した帯状フィルム基板１６を取り出すと共に、表裏を反転させて第一ロール１にセットし、上記１）〜１１）の工程を繰り返して帯状フィルム基板１６の裏面にも吸収型多層膜を形成する。
【００５４】
１３）表裏両面に吸収型多層膜が形成された帯状フィルム基板１６をスパッタリング室１１から取り出す。
【００５５】
表裏両面に吸収型多層膜が形成された帯状フィルム基板１６のイオンビーム中心位置からの距離に対応した波長５５０ｎｍの透過率測定を行ったところ、図６のグラフ図に示すような結果が得られた。図６のグラフ図から、イオンビームの照射によりＮｉ合金膜層の酸化が進行した部分と酸化されていない部分の境界部分をみると、透過率は約９０％から６％程度まで直線的に変化している領域があることが確認される。従って、帯状フィルム基板１６のこの部分を打ち抜き加工することにより、グラデーション濃度分布を有する吸収型多層膜ＮＤフィルターを得ることができる。
【００５６】
ここで、照射するイオンビームにおけるビームの広がり形状や帯状フィルム基板とイオンビーム間の距離を適宜調整することによりグラデーション濃度分布を変えることも可能である。但し、イオンビームのパワー密度を増加させてしまうとフィルム基板が溶けてしまう場合があるので適宜調整することが必要である。また、搬送される帯状フィルム基板の幅方向に沿って複数のイオンビーム発生装置を並べて配置してもよい。フィルム基板の幅方向に沿ってイオンビーム発生装置を複数配置することにより、図７に示すようにグラデーション濃度分布を有する境界部分を一度に多く製造することができる。
【００５７】
また、帯状フィルム基板の表裏両面に吸収型多層膜を形成する場合、フィルム基板の表裏両面にそれぞれ成膜される金属吸収膜層へのイオンビームの照射位置を一致させることにより、図８に示すようにグラデーション濃度分布が１段階である吸収型多層膜ＮＤフィルターを製造することができ、また、フィルム基板の表裏両面にそれぞれ成膜される金属吸収膜層へのイオンビームの照射位置をフィルム基板の幅方向にずらすことにより、図９に示すように２段階のグラデーション濃度分布を有する吸収型多層膜ＮＤフィルターを製造することができる。
【００５８】
次に、本発明の実施例について具体的に説明する。
【実施例】
【００５９】
まず、波長４００〜７００ｎｍにおける平均透過率が６．３％である吸収型多層膜ＮＤフィルターの膜構造（表１参照）を設計した。設計された吸収型多層膜ＮＤフィルターの分光透過率を図５に示す。尚、ＮＤフィルターの分光透過特性は自記分光光度計（日本分光社製  Ｖ５７０）を用いて行った。
【００６０】
吸収型多層膜の成膜には図２に示した第二の製造装置であるスパッタリングロールコータ装置を用い、金属吸収膜を成膜するためのターゲットとしてＮｉ合金ターゲット［住友金属鉱山（株）社製］を用い、酸化物誘電体膜であるＳｉＯ２を成膜するためのターゲットとしてＳｉターゲット［住友金属鉱山（株）社製］を用いた。また、上記Ｎｉ合金ターゲットはＡｒガスを導入するＤＣマグネトロンスパッタリングにより成膜され、一方、ＳｉターゲットはＡｒガスを導入するデュアルマグネトロンスパッタリングにより成膜され、ＳｉからＳｉＯ２を成膜するためにインピーダンスモニター（ボンアルデンヌ社製  プラズマエミッションモニター）により酸素導入量を制御した。
【００６１】
イオンビーム発生装置には、アルゴン５０％と酸素５０％の混合ガスを導入し、加速電圧１５０ｅＶで照射した。尚、イオンビーム発生装置は、図２において６の位置に取り付けた。
【００６２】
また、帯状フィルム基板１６には、厚さ１００μｍの両面易接着層付ＰＥＴフィルム（東洋紡社製）を用いた。
【００６３】
そして、以下の手順により吸収型多層膜の成膜を行った。
【００６４】
１）図２に示す第二の製造装置のスパッタリング室１１を１×１０−４Ｐａ程度まで排気した。
【００６５】
２）フィルム搬送速度を１．５０ｍ／ｍｉｎに調整して、第一ロール１から第二ロール２へ向け上記帯状フィルム基板１６を正転方向に搬送した。
【００６６】
３）Ｓｉターゲットが取付けられたスパッタリングカソード４にＡｒガスを１００ｓｃｃｍ導入し、スパッタ出力１０ｋＷにてＳｉＯ２の成膜を行った。また、インピーダンスモニターにより酸素導入量を制御した。
【００６７】
４）フィルム速度を０．９４ｍ／ｍｉｎに調節し逆転方向に搬送した。
【００６８】
５）Ｎｉ合金ターゲットが取付けられたスパッタリングカソード５にＡｒガスを１００ｓｃｃｍ導入し、スパッタ出力１ｋＷにてＮｉ合金膜層の成膜を行いながら、イオンビーム発生装置６によりイオンビームを照射させてＮｉ合金膜層を酸化させた。
【００６９】
６）フィルム搬送速度を０．４３ｍ／ｍｉｎに調整して帯状フィルム基板１６を正転方向に搬送した。
【００７０】
７）Ｓｉターゲットが取付けられたスパッタリングカソード４にＡｒガスを１００ｓｃｃｍ導入し、スパッタ出力１０ｋＷにてＳｉＯ２の成膜を行った。また、インピーダンスモニターにより酸素導入量を制御した。
【００７１】
８）フィルム速度を０．９４ｍ／ｍｉｎに調節し逆転方向に搬送した。
【００７２】
９）Ｎｉ合金ターゲットが取付けられたスパッタリングカソード５にＡｒガスを１００ｓｃｃｍ導入し、スパッタ出力１ｋＷにてＮｉ合金膜層の成膜を行いながら、イオンビーム発生装置６によりイオンビームを照射させてＮｉ合金膜層を酸化させた。
【００７３】
１０）フィルム搬送速度を０．４６ｍ／ｍｉｎに調整して帯状フィルム基板１６を正転方向に搬送した。
【００７４】
１１）Ｓｉターゲットが取付けられたスパッタリングカソード４にＡｒガスを１００ｓｃｃｍ導入し、スパッタ出力１０ｋＷにてＳｉＯ２の成膜を行った。また、インピーダンスモニターにより酸素導入量を制御した。
【００７５】
１２）片面（表面）の成膜が完了した帯状フィルム基板１６を取り出すと共に、表裏を反転させて第一ロール１にセットし、上記１）〜１１）の工程を繰り返して帯状フィルム基板１６の裏面にも吸収型多層膜を形成した。
【００７６】
１３）表裏両面に吸収型多層膜が形成された帯状フィルム基板１６をスパッタリング室１１から取り出した。
【００７７】
そして、表裏両面に吸収型多層膜が形成された帯状フィルム基板１６のイオンビーム中心位置からの距離に対応した波長５５０ｎｍの透過率測定を行ったところ、図６のグラフ図に示すような結果が得られた。図６のグラフ図から、イオンビームの照射によりＮｉ合金膜層の酸化が進行した部分と酸化されていない部分の境界部分をみると、透過率は約９０％から６％程度まで直線的に変化している領域があることが確認される。従って、帯状フィルム基板１６のこの部分を打ち抜き加工することにより、グラデーション濃度分布を有する吸収型多層膜ＮＤフィルターを得ることができる。
【００７８】
ここで、照射するイオンビームにおけるビームの広がり形状や帯状フィルム基板とイオンビーム間の距離を適宜調整することによりグラデーション濃度分布を変えることも可能である。但し、イオンビームのパワー密度を増加させてしまうとフィルム基板が溶けてしまう場合があるので適宜調整することが必要である。また、搬送される帯状フィルム基板の幅方向に沿って複数のイオンビーム発生装置を並べて配置してもよい。フィルム基板の幅方向に沿ってイオンビーム発生装置を複数配置することにより、図７に示すようにグラデーション濃度分布を有する境界部分を一度に多く製造することができる。
【００７９】
また、帯状フィルム基板の表裏両面に吸収型多層膜を形成する場合、フィルム基板の表裏両面にそれぞれ成膜される金属吸収膜層へのイオンビームの照射位置を一致させることにより、図８に示すようにグラデーション濃度分布が１段階である吸収型多層膜ＮＤフィルターを製造することができ、また、フィルム基板の表裏両面にそれぞれ成膜される金属吸収膜層へのイオンビームの照射位置をフィルム基板の幅方向にずらすことにより、図９に示すように２段階のグラデーション濃度分布を有する吸収型多層膜ＮＤフィルターを製造することができる。
【産業上の利用可能性】
【００８０】
グラデーション濃度分布を有する本発明に係る吸収型多層膜ＮＤフィルターはデジタルビデオカメラ等に利用される産業上の利用可能性を有している。
【図面の簡単な説明】
【００８１】
【図１】グラデーション濃度分布を有する吸収型多層膜ＮＤフィルターの製造に用いられる本発明に係る第一の製造装置の概略構成説明図。
【図２】グラデーション濃度分布を有する吸収型多層膜ＮＤフィルターの製造に用いられる本発明に係る第二の製造装置の概略構成説明図。
【図３】イオンビーム発生装置により酸素を含むイオンビームの照射がなされた後の金属吸収膜層表面を示す概略説明図。
【図４】図３に示された金属吸収膜層表面のイオンビームが照射されたライン部分とその周囲の一部を拡大させた部分拡大図。
【図５】本発明に係る吸収型多層膜ＮＤフィルターの分光透過率を示すグラフ図。
【図６】金属吸収膜層に酸素を含むイオンビームが照射されて得られた吸収型多層膜におけるイオンビーム中心からの距離と透過率との関係を示すグラフ図。
【図７】フィルム基板の幅方向に沿って複数のイオンビーム発生装置が配置された場合におけるイオンビーム照射がなされた後の金属吸収膜層表面を示す概略説明図。
【図８】フィルム基板の表裏両面に成膜された各金属吸収膜層へのイオンビームの照射位置が一致された場合に得られる吸収型多層膜における両面透過率の１段階グラデーション濃度分布を示す説明図。
【図９】フィルム基板の表裏両面に成膜された各金属吸収膜層へのイオンビームの照射位置がフィルム基板の幅方向にずらされた場合に得られる吸収型多層膜における両面透過率の２段階グラデーション濃度分布を示す説明図。
【符号の説明】
【００８２】
１  第一ロール
２  第二ロール
３  水冷キャンロール
４  スパッタリングカソード
５  スパッタリングカソード
６  イオンビーム発生装置
７  イオンビーム発生装置
８  イオンビーム発生装置
９  イオンビーム発生装置
１０  ロードロック室
１１  スパッタリング室
１２  イオンビーム発生装置
１３  スパッタリングカソード
１４  スパッタリングカソード
１５  シート状フィルム基板
１６  帯状フィルム基板
２０  イオンビーム
２１  ガイドロール
２２  ガイドロール
２３  ガイドロール
２４  ガイドロール
３０  点線
【図１】
0005051361.tif 000003
【図２】
0005051361.tif 000004
【図３】
0005051361.tif 000005
【図４】
0005051361.tif 000006
【図５】
0005051361.tif 000007
【図６】
0005051361.tif 000008
【図７】
0005051361.tif 000009
【図８】
0005051361.tif 000010
【図９】
0005051361.tif 000011